少なくとも結着樹脂と着色剤を含有してなる静電荷像現像用シアントナーであって、前記結着樹脂が炭素数2~6の脂肪族ジオールを含有するアルコール成分とロジン化合物を含有するカルボン酸成分を縮重合させて得られるポリエステルを含有し、該カルボン酸成分中のロジン化合物の含有量が3~15モルであり、前記着色剤がピグメントブルー153及びピグメントグリーン7を含有し、ピグメントブルー153とピグメントグリーン7の重量比ピグメントブルー153/ピグメントグリーン7が1008~10035である、静電荷像現像用シアントナー。炭素数2~6の脂肪族ジオールの含有量が、ポリエステルのアルコール成分中、80モル以上である、請求項1記載の静電荷像現像用シアントナー。炭素数2~6の脂肪族ジオールが12プロパンジオールである、請求項1又は2記載の静電荷像現像用シアントナー。カルボン酸成分がさらに炭素数6~10の脂肪族ジカルボン酸化合物を含有する、請求項1~3いずれか記載の静電荷像現像用シアントナー。ポリエステルの含有量が、結着樹脂中、90重量以上である請求項1~4いずれか記載の静電荷像現像用シアントナー。ピグメントブルー153とピグメントグリーン7の合計の含有量が、結着樹脂100重量部に対して、1~10重量部である、請求項1~5いずれか記載の静電荷像現像用シアントナー。しかしながら、従来から提案されている技術では、電子写真画像形成装置による印刷物とオフセット印刷物との色相の差がまだ大きいという課題がある。本発明の課題は、電子写真画像形成装置による印刷物とオフセット印刷物との色相の相違が少ない静電荷像現像用シアントナーを提供することにある。本発明は、少なくとも結着樹脂と着色剤を含有してなる静電荷像現像用シアントナーであって、前記結着樹脂が炭素数2~6の脂肪族ジオールを含有するアルコール成分とロジン化合物を含有するカルボン酸成分を縮重合させて得られるポリエステルを含有し、該カルボン酸成分中のロジン化合物の含有量が3~15モルであり、前記着色剤がピグメントブルー153及びピグメントグリーン7を含有し、ピグメントブルー153とピグメントグリーン7の重量比ピグメントブルー153/ピグメントグリーン7が1008~10035である、静電荷像現像用シアントナーに関する。本発明の静電荷像現像用シアントナーは、電子写真画像形成装置による印刷物とオフセット印刷物との色相の相違が少ないという効果を奏するものである。本発明のシアントナーは、少なくとも結着樹脂と着色剤を含有するシアントナーであって、結着樹脂が炭素数2~6の脂肪族ジオールを含有するアルコール成分とロジン化合物を含有するカルボン酸成分を縮重合させて得られるポリエステルを含有し、該カルボン酸成分中のロジン化合物の含有量が3~15モルであり、着色剤がピグメントブルー153及びピグメントグリーン7を含有し、ピグメントブルー153とピグメントグリーン7の重量比ピグメントブルー153/ピグメントグリーン7が1008~10030であることに特徴を有する。電子写真画像形成装置による印刷物とオフセット印刷物との色相の相違が少ないという効果を奏する理由は定かではないが、以下のように考えられる。炭素数2~6の脂肪族ジオールを含有するアルコール成分と、特定量のロジンを含有するカルボン酸成分から得られるポリエステルを結着樹脂に、特定の比率のピグメントブルー153とピグメントグリーン7を着色剤に用いることにより、溶融混練時においてトナー原料の混練物の粘度上昇が抑制され、適正な粘度範囲となり、また、結着樹脂と顔料の親和性が向上する。その結果、顔料の結着樹脂への分散性が向上し、溶融混練後の冷却工程における顔料の再凝集も抑制され、トナーの発色性が著しく向上し、電子写真画像形成装置による印刷物とオフセット印刷物との色相の差が小さくなると考えられる。本発明の静電荷像現像用シアントナーは、少なくとも結着樹脂及び着色剤を含有する。<結着樹脂>本発明に用いる結着樹脂は、炭素数2~6の脂肪族ジオールを含有するアルコール成分とロジン化合物を含有するカルボン酸成分を縮重合させて得られるポリエステルを含有する。結着樹脂は、本発明の効果が損なわれない範囲において、該ポリエステル以外の他の樹脂が含有されていてもよいが、該ポリエステルの含有量は、結着樹脂中、80重量以上が好ましく、90重量以上がより好ましく、95重量以上がさらに好ましく、実質的に100重量であることがよりさらに好ましい。他の結着樹脂としては、ビニル系樹脂、エポキシ樹脂、ポリカーボネート、ポリウレタン等が挙げられる。脂肪族ジオールの炭素数は2~6であり、オフセット印刷の色相に近づける観点から、2~4が好ましく、2~3が好ましい。炭素数2~6の脂肪族ジオールとしては、具体的には、エチレングリコール、12プロパンジオール、13プロパンジオール、14ブタンジオール、23ブタンジオール、15ペンタンジオール、16ヘキサンジオール、12ヘキサンジオールが挙げられ、オフセット印刷の色相に近づける観点から、エチレングリコール、12プロパンジオール及び13プロパンジオールが好ましく、エチレングリコール及び12プロパンジオールがより好ましく、12プロパンジオールがさらに好ましい。炭素数2~6の脂肪族ジオールのアルコール成分中の含有量は、オフセット印刷の色相に近づける観点から、80モル以上が好ましく、90モル以上がより好ましく、95モル以上がさらに好ましく、実質的に100モルがよりさらに好ましい。また、炭素数2~6の脂肪族ジオール中の12プロパンジオールの含有量は、オフセット印刷の色相に近づける観点から、80モル以上が好ましく、90モル以上がより好ましく、95モル以上がさらに好ましく、実質的に100モルがよりさらに好ましい。アルコール成分中の12プロパンジオールの含有量は、オフセット印刷の色相に近づける観点から、80モル以上が好ましく、90モル以上がより好ましく、95モル以上がさらに好ましく、実質的に100モルがよりさらに好ましい。なお、結着樹脂が複数のポリエステルからなる場合は、上記の各含有量は、各ポリエステルにおける含有量と各ポリエステルの重量分率の積の和で求めることができる。炭素数2~6の脂肪族ジオール以外のアルコール成分としては、式:式中、RO及びORはオキシアルキレン基であり、Rはエチレン及び/又はプロピレン基であり、x及びyはアルキレンオキサイドの付加モル数を示し、それぞれ正の数であり、xとyの和の平均値は1~16が好ましく、1~8がより好ましく、15~4がさらに好ましいで表されるビスフェノールAのアルキレンオキサイド付加物や水素添加ビスフェノールA等の2価アルコールやソルビトール、14ソルビタン、ペンタエリスリトール、グリセロール、トリメチロールプロパン等の炭素数3~10の3価以上の多価アルコールが挙げられる。ポリエステルのカルボン酸成分は、ロジン化合物を含有する。ロジン化合物とは、松類から得られる天然樹脂類であり、その主成分は、アビエチン酸、ネオアビエチン酸、パラストリン酸、ピマール酸、イソピマール酸、サンダラコピマール酸、デヒドロアビエチン酸等の樹脂酸及びこれらの混合物である。ロジン化合物の種類は、パルプを製造する工程で副産物として得られるトール油から得られるトールロジン、生松ヤニから得られるガムロジン、松の切株から得られるウッドロジン等に大別される。本発明に用いるロジン化合物は、トナーの低温定着性を向上させる観点から、トールロジンが好ましいロジン化合物は、さらに未精製ロジン化合物と精製ロジン化合物があり、未精製ロジン化合物とは、精製前の不純物を多量に含むロジン化合物であり、精製ロジン化合物とは、精製工程により不純物が低減されたロジンである。主な不純物としては、2メチルプロパン、アセトアルデヒド、3メチル2ブタノン、2メチルプロパン酸、ブタン酸、ペンタン酸、nヘキサナール、オクタン、ヘキサン酸、ベンズアルデヒド、2ペンチルフラン、26ジメチルシクロヘキサノン、1メチル2ベンゼン、35ジメチル2シクロヘキセン、4ベンズアルデヒド等が挙げられる。本発明においては、これらのうち、ヘキサン酸、ペンタン酸及びベンズアルデヒドの3種類の不純物の、ヘッドスペースGCMS法により揮発成分として検出されるピーク強度を精製ロジンの指標として用いることができる。即ち、本発明における精製ロジンとは、後述のヘッドスペースGC-MS法の測定条件において、ヘキサン酸のピーク強度が07×107以下であり、ペンタン酸のピーク強度が05×107以下であり、ベンズアルデヒドのピーク強度が04×107以下であるロジンをいう。さらに、トナーの保存性を向上させる観点及び臭気を低減させる観点から、ヘキサン酸のピーク強度は、06×107以下が好ましく、05×107以下がより好ましい。ペンタン酸のピーク強度は、04×107以下が好ましく、03×107以下がより好ましい。ベンズアルデヒドのピーク強度は、03×107以下が好ましく、02×107以下がより好ましい。さらに、トナーの保存性を向上させる観点及び臭気を低減させる観点から、上記3種の物質に加え、nヘキサナールと2ペンチルフランが低減されていることが好ましい。nヘキサナールのピーク強度は、17×107以下が好ましく、16×107以下がより好ましく、15×107以下がさらに好ましい。また、2ペンチルフランのピーク強度は10×107以下が好ましく、09×107以下がより好ましく、08×107以下がさらに好ましい。ロジンの精製方法としては、公知の方法が利用可能であり、蒸留、再結晶、抽出等による方法が挙げられ、蒸留によって、精製するのが好ましい。蒸留の方法としては、例えば特開平7-286139号公報に記載されている方法が利用でき、減圧蒸留、分子蒸留、水蒸気蒸留等が挙げられるが、減圧蒸留によって精製するのが好ましい。例えば、蒸留は通常667kPa以下の圧力で200~300°Cのスチル温度で実施され、通常の単蒸留をはじめ、薄膜蒸留、精留等の方法が適用され、通常の蒸留条件下では仕込みロジンに対し2~10重量の高分子量物をピッチ分として除去すると同時に2~10重量の初留分を同時に除去する。さらに、ロジン化合物として、変性ロジン化合物を用いることもできる。変性ロジン化合物とは、アビエチン酸、ネオアビエチン酸、パラストリン酸、ピマール酸、イソピマール酸、サンダラコピマール酸、デヒドロアビエチン酸及びレポピマール酸を主成分とするロジンに、アクリル酸、メタクリル酸、フマル酸、マレイン酸等を付加反応させて得られるものであり、具体的には、ロジンの主成分の中で共役二重結合を有するレポピマール酸、アビエチン酸、ネオアビエチン酸及びパラストリン酸と、アクリル酸、メタクリル酸、フマル酸、マレイン酸等の不飽和結合を有する化合物とを加熱下でディールスアルダー反応させることにより得られる。本発明に用いるロジン化合物は、顔料との親和性を向上させ、樹脂中の顔料の分散性を向上させ、オフセット印刷の色相に近づける観点から、未変性のロジン化合物であることが好ましい。また、顔料との親和性を向上させ、樹脂中の顔料の分散性を向上させ、オフセット印刷の色相に近づける観点から、未精製ロジンであっても、精製ロジンであってもよい。ロジン化合物の軟化点は、トナーの低温定着性及び耐高温オフセット性を向上させる観点から、50~100°Cが好ましく、60~90°Cがより好ましく、65~85°Cがさらに好ましい。ロジンの軟化点は、後述する実施例に記載の方法により、測定される。ロジン化合物の酸価は、トナーの耐高温オフセット性及び保存性を向上させる観点から、100~200mgKOHgが好ましく、130~180mgKOHgがより好ましく、150~170mgKOHgがさらに好ましい。ロジン化合物の引火点は、トナーの低温定着性を向上させる観点及び臭気を低減する観点から、180~240°Cが好ましく、185~230°Cがより好ましく、190~220°Cがさらに好ましい。ロジン化合物の含有量は、オフセット印刷の色相に近づける観点から、カルボン酸成分中、3モル以上であり、35モル以上が好ましく、4モル以上がより好ましく、6モル以上がさらに好ましい。また、同様の観点から、カルボン酸成分中、15モル以下であり、13モル以下が好ましく、11モル以下がより好ましく、10モル以下がさらに好ましい。これらの観点を総合すると、ロジン化合物の含有量は、カルボン酸成分中、3~15モルであり、35~13モルが好ましく、4~11モルがより好ましく、6~10モルがさらに好ましい。ロジン化合物以外のカルボン酸成分としては、オフセット印刷の色相に近づける観点から、炭素数6~10の脂肪族ジカルボン酸化合物を含有することが好ましい。ここで、カルボン酸化合物とは、カルボン酸及びそれらの酸無水物、アルキルエステル等の誘導体をさす。好ましい炭素数とは、カルボン酸化合物のカルボン酸部分の炭素数を意味する。炭素数6~10の脂肪族ジカルボン酸化合物としては、アジピン酸、セバシン酸が挙げられ、オフセット印刷の色相に近づける観点から、セバシン酸が好ましい。炭素数6~10の脂肪族ジカルボン酸化合物の含有量は、オフセット印刷の色相に近づける観点から、カルボン酸成分中、1~10モルが好ましく、15~6モルがより好ましく、2~4モルがさらに好ましい。ロジン化合物、炭素数6~10の脂肪族ジカルボン酸化合物以外のカルボン酸成分として、フマル酸、マレイン酸、コハク酸、グルタル酸等の炭素数3~5の脂肪族ジカルボン酸化合物や炭素数1~20のアルキル基又はアルケニル基で置換されたコハク酸化合物、フタル酸、イソフタル酸、テレフタル酸等の芳香族ジカルボン酸化合物、124ベンゼントリカルボン酸、1245ベンゼンテトラカルボン酸等の炭素数4~10の3価以上の多価カルボン酸化合物が挙げられる。これらの中で、トナーの帯電安定性及び保存性を向上させる観点から、芳香族ジカルボン酸及び芳香族トリカルボン酸が好ましく、テレフタル酸及びトリメリット酸がより好ましい。芳香族ジカルボン酸化合物の含有量は、トナーの帯電安定性及び保存性を向上させる観点から、カルボン酸成分中、60~92モルが好ましく、70~90モルがより好ましく、76~86モルがさらに好ましい。芳香族トリカルボン酸化合物の含有量は、トナーの低温定着性及び耐高温オフセット性を向上させる観点から、カルボン酸成分中、5~20モルが好ましく、7~15モルがより好ましく、9~11モルがさらに好ましい。なお、結着樹脂が複数のポリエステルからなる場合、上記の各カルボン酸化合物の含有量は、各ポリエステルにおける含有量と各ポリエステルの重量分率の積の和で求めることができる。アルコール成分には1価のアルコールが、カルボン酸成分には1価のカルボン酸化合物が、ポリエステルの軟化点を調整する観点から、適宜含有されていてもよい。ポリエステルにおけるカルボン酸成分とアルコール成分との当量比COOH基/OH基は、ポリエステルの酸価を低減する観点から、070~110が好ましく、075~100がさらに好ましい。アルコール成分とカルボン酸成分との縮重合反応は、不活性ガス雰囲気中にて、必要に応じて、エステル化触媒、エステル化助触媒、重合禁止剤等の存在下、180~250°C程度の温度で縮重合させて製造することができる。エステル化触媒としては、酸化ジブチル錫、2エチルヘキサン酸錫等の錫化合物、チタンジイソプロピレートビストリエタノールアミネート等のチタン化合物等が挙げられ、エステル化助触媒としては、没食子酸等が挙げられる。エステル化触媒の使用量は、アルコール成分とカルボン酸成分の総量100重量部に対して、001~15重量部が好ましく、01~10重量部がより好ましい。エステル化助触媒の使用量は、アルコール成分とカルボン酸成分の総量100重量部に対して、0001~05重量部が好ましく、001~01重量部がより好ましい。ポリエステルの軟化点は、トナーの低温定着性及び耐高温オフセット性を向上させる観点から、90~150°Cが好ましい。本発明における結着樹脂は、トナーの低温定着性と耐高温オフセット性を向上させる観点から、軟化点の異なる2種以上のポリエステルを含有することが好ましい。軟化点が高い方のポリエステルHと軟化点が低い方のポリエステルLの軟化点の差は、トナーの低温定着性と耐高温オフセット性を向上させる観点から、10°C以上が好ましく、20~60°Cがより好ましく、30~50°Cがさらに好ましい。ポリエステルHの軟化点は、トナーの耐高温オフセット性及び保存性を向上させる観点から、125~155°Cが好ましく、130~150°Cがより好ましい。結着樹脂が複数のポリエステルHを含有する場合は、各ポリエステルHの軟化点と各ポリエステルHの重量分率の積の和が上記範囲となることが好ましく、各ポリエステルが上記範囲となることがより好ましい。ポリエステルLの軟化点は、トナーの低温定着性を向上させる観点から、90~125°Cが好ましく、90~110°Cがより好ましい。結着樹脂が複数のポリエステルLを含有する場合は、各ポリエステルLの軟化点と各ポリエステルLの重量分率の積の和が上記範囲となることが好ましく、各ポリエステルが上記範囲となることがより好ましい。ポリエステルの軟化点は、アルコール成分やカルボン酸成分の種類や組成比、触媒量等の調整、反応温度や反応時間、反応圧力等の反応条件の選択によって制御することができる。ポリエステルのガラス転移温度は、トナーの低温定着性及び保存安定性を向上させる観点から、50~80°Cが好ましく、60~70°Cが好ましい。ポリエステルのガラス転移温度は、アルコール成分やカルボン酸成分の種類や組成比等によって制御することができる。結着樹脂が複数のポリエステルを含有する場合は、各ポリエステルの軟化点及びガラス転移温度と各ポリエステルの重量分率の積の和が、上記範囲内となることが好ましい。ポリエステルの酸価は、トナーの帯電安定性を向上させる観点から、30mgKOHg以下が好ましく、20mgKOHg以下がより好ましい。ポリエステルの酸価は、アルコール成分やカルボン酸成分の種類や組成比、触媒量等の調整、反応温度や反応時間、反応圧力等の反応条件の選択によって制御することができる。なお、本発明において、ポリエステルは、実質的にその特性を損なわない程度に変性されたポリエステルであってもよい。変性されたポリエステルとしては、例えば、特開平11-133668号公報、特開平10-239903号公報、特開平8-20636号公報等に記載の方法によりフェノール、ウレタン、エポキシ等によりグラフト化やブロック化したポリエステルをいう。<着色剤>本発明のトナーの着色剤は、オフセット印刷の色相に近づける観点から、ピグメントブルー153及びピグメントグリーン7を含有する。本発明の効果を損なわない範囲で、他の着色剤を含有してもよいが、着色剤中のピグメントブルー153及びピグメントグリーン7の合計の含有量は、オフセット印刷の色相に近づける観点から、90重量以上が好ましく、95重量以上がより好ましく、実質的に100重量がさらに好ましい。トナー中のピグメントブルー153及びピグメントグリーン7の合計の含有量は、トナーの印字濃度を向上させる観点及びオフセット印刷の色相に近づける観点から、結着樹脂100重量部に対して、1重量部以上が好ましく、2重量部以上がより好ましく、3重量部以上がよりさらに好ましい。また、トナーの定着性を向上させる観点及びオフセット印刷の色相に近づける観点から、10重量部以下が好ましく、8重量部以下がより好ましく、6重量部以下がさらに好ましい。これらの観点を総合すると、トナー中のピグメントブルー153及びピグメントグリーン7の合計の含有量は、結着樹脂100重量部に対して、1~10重量部が好ましく、2~8重量部がより好ましく、3~6重量部がさらに好ましい。トナー中のピグメントブルー153の含有量は、トナーの印字濃度を向上させる観点及びオフセット印刷の色相に近づける観点から、結着樹脂100重量部に対して、1重量部以上が好ましく、2重量部以上がより好ましく、3重量部以上がよりさらに好ましい。また、トナーの定着性を向上させる観点及びオフセット印刷の色相に近づける観点から、10重量部以下が好ましく、8重量部以下がより好ましく、5重量部以下がさらに好ましい。これらの観点を総合すると、トナー中のピグメントブルー153の含有量は、結着樹脂100重量部に対して、1~10重量部が好ましく、2~8重量部がより好ましく、3~5重量部がさらに好ましい。トナー中のピグメントグリーン7の含有量は、トナーの印字濃度を向上させる観点及びオフセット印刷の色相に近づける観点から、結着樹脂100重量部に対して、01重量部以上が好ましく、02重量部以上がより好ましく、03重量部以上がよりさらに好ましい。また、トナーの定着性を向上させる観点及びオフセット印刷の色相に近づける観点から、20重量部以下が好ましく、12重量部以下がより好ましく、07重量部以下がさらに好ましい。これらの観点を総合すると、トナー中のピグメントグリーン7の含有量は、結着樹脂100重量部に対して、01~2重量部が好ましく、02~12重量部がより好ましく、03~07重量部がさらに好ましい。ピグメントブルー153とピグメントグリーン7の重量比ピグメントブルー153/ピグメントグリーン7は、オフセット印刷の色相に近づける観点から、1008~10035であり、1008~10030が好ましく、1008~10020がより好ましく、10010~10015がさらに好ましい。トナーは、結着樹脂、着色剤以外に、離型剤、荷電制御剤等を含有していてもよい。<離型剤>離型剤としては、低分子量ポリプロピレン、低分子量ポリエチレン、低分子量ポリプロピレンポリエチレン共重合体、マイクロクリスタリンワックス、パラフィンワックス、フィッシャートロプシュワックス等の脂肪族炭化水素系ワックス及びそれらの酸化物、カルナウバワックス、モンタンワックス、サゾールワックス及びそれらの脱酸ワックス、脂肪酸エステルワックス等のエステル系ワックス、脂肪酸アミド類、脂肪酸類、高級アルコール類、脂肪酸金属塩等が挙げられる。これらは単独で又は2種以上を混合して用いられていてもよい。離型剤の融点は、トナーの低温定着性と耐高温オフセット性を向上させる観点から、60~160°Cが好ましく、60~150°Cがより好ましい。離型剤の含有量は、結着樹脂100重量部に対して、トナーの保存安定性を向上させる観点から、10重量部以下が好ましく、8重量部以下がより好ましく、7重量部以下がさらに好ましい。また、トナーの低温定着性と耐高温オフセット性を向上させる観点から、05重量部以上が好ましく、10重量部以上がより好ましく、15重量部以上がさらに好ましい。したがって、これらの観点を総合すると、離型剤の含有量は、05~10重量部が好ましく、10~8重量部より好ましく、15~7重量部がさらに好ましい。また、トナーをオイルレス定着させる観点から、20重量部以上が好ましく、25重量部以上がより好ましく、30重量部以上がさらに好ましい。したがって、これらの観点を総合すると、離型剤の含有量は、20~10重量部が好ましく、25~8重量部より好ましく、30~7重量部がさらに好ましい。<荷電制御剤>荷電制御剤として、負帯電性荷電制御剤、正帯電性荷電制御剤のいずれも用いることができる。負帯電性荷電制御剤としては、含金属アゾ染料、例えばボントロンS28、T77、ボントロンS34、アイゼンスピロンブラックTRH等;銅フタロシアニン染料;サリチル酸のアルキル誘導体の金属錯体、例えばボントロンE81、ボントロンE84、ボントロンE304等;ニトロイミダゾール誘導体;ベンジル酸ホウ素錯体、例えば、LR147等;無金属系荷電調整剤、例えばボントロンF21、ボントロンE89、T8、FCA2521NJ、FCA2508N等が挙げられる。正帯電性荷電制御剤としては、ニグロシン染料、例えばボントロンN01、ボントロンN04、ボントロンN07、CHUOCCA3等;3級アミンを側鎖として含有するトリフェニルメタン系染料;4級アンモニウム塩化合物、例えばボントロンP51、TP415、セチルトリメチルアンモニウムブロミド、COPYCHARGEPXVP435等が挙げられる。トナー中の荷電制御剤の含有量は、トナーの帯電安定性を向上させる観点から、結着樹脂100重量部に対して、05~5重量部が好ましく、1~3重量部がより好ましい。<他の成分>本発明の製造方法により得られるトナーは、さらに、トナー中に、磁性粉、流動性向上剤、導電性調整剤、体質顔料、繊維状物質等の補強充填剤、酸化防止剤、老化防止剤、クリーニング性向上剤等の添加剤を適宜含有していてもよい。<トナー製造方法>本発明のトナーは、溶融混練法、乳化凝集法、重合法等の従来より公知のいずれの方法によって得られたトナーであってもよいが、生産性や着色剤の分散性を向上させる観点から、溶融混練法による粉砕トナーが好ましい。具体的には、結着樹脂、着色剤、荷電制御剤、離型剤等の原料をヘンシェルミキサー等の混合機で均一に混合した後、溶融混練し、冷却後、粉砕、分級を行ってトナーを製造することができる。一方、トナーの小粒径化の観点からは、重合法や乳化凝集法等によるトナーが好ましい。原料の溶融混練は、密閉式ニーダー、1軸もしくは2軸の押出機、連続式オープンロール型混練機等の公知の混練機を用いて行うことができるが、混練の繰り返しや分散助剤の使用をしなくても、結着樹脂に着色剤等のトナー原料を効率よく高分散させることができることから、ロールの軸方向に沿って設けられた供給口と混練物排出口を備えた連続式オープンロール型混練機を用いることが好ましい。トナー原料は、予めヘンシェルミキサー、スーパーミキサー等を用いて均一に混合した後、オープンロール型混練機に供することが好ましく、1箇所の供給口から混練機に供給してもよく、複数の供給口から分割して混練機に供給してもよいが、操作の簡便性及び装置の簡略化の観点からは、1箇所の供給口から混練機に供給することが好ましい。連続式オープンロール型混練機とは、混練部が密閉されておらず開放されているものをいい、混練の際に発生する混練熱を容易に放熱することができる。また、連続式オープンロール型混練機は、少なくとも2本のロールを備えた混練機であることが望ましく、本発明に用いられる連続式オープンロール型混練機は、周速度の異なる2本のロール、即ち、周速度の高い高回転側ロールと周速度の低い低回転側ロールとの2本のロールを備えた混練機である。本発明においては、着色剤等のトナー原料の結着樹脂への分散性を向上させる観点から、高回転側ロールは加熱ロール、低回転側ロールは冷却ロールであることが望ましい。ロールの温度は、例えば、ロール内部に通す熱媒体の温度により調整することができ、各ロールには、ロール内部を2以上に分割して温度の異なる熱媒体を通じてもよい。高回転側ロールの原料投入側端部温度は100~160°Cが好ましく、低回転側ロールの原料投入側端部温度は35~100°Cが好ましい。高回転側ロールは、原料投入側端部と混練物排出側端部の設定温度の差が、混練物のロールからの脱離防止の観点から、20~60°Cであることが好ましく、20~50°Cであることがより好ましく、30~50°Cであることがさらに好ましい。低回転側ロールは、原料投入側端部と混練物排出側端部の設定温度の差が、着色剤等のトナー原料の結着樹脂への分散性を向上させる観点から、0~50°Cであることが好ましく、0~40°Cであることがより好ましく、0~20°Cであることがさらに好ましい。高回転側ロールの周速度は、2~100mminであることが好ましく、10~75mminがより好ましく、25~50mminであることがさらに好ましい。低回転側ロールの周速度は1~90mminが好ましく、5~60mminがより好ましく、15~30mminがさらに好ましい。また、2本のロールの周速度の比は、110~910が好ましく、310~810がより好ましい。ロールの構造、大きさ、材料等は特に限定されず、ロール表面も、平滑、波型、凸凹型等のいずれであってもよいが、混練シェアを高めるために、各ロールの表面には複数の螺旋状の溝が刻んであることが好ましい。粉砕工程は、多段階に分けて行ってもよい。例えば、溶融混練物を、1~5mm程度に粗粉砕した後、さらに所望の粒径に微粉砕してもよい。粉砕工程に用いられる粉砕機は特に限定されないが、例えば、粗粉砕に好適に用いられる粉砕機としては、ハンマーミル、アトマイザー、ロートプレックス等が挙げられる。また、微粉砕に好適に用いられる粉砕機としては、衝突板式ジェットミル、流動層式ジェットミル、回転型機械ミル等が挙げられる。過粉砕の発生抑制の観点から衝突板式ジェットミルを用いることが望ましい。分級工程に用いられる分級機としては、風力分級機、慣性式分級機、篩式分級機等が挙げられる。分級工程の際、粉砕が不十分で除去された粉砕物は再度粉砕工程に供してもよい。<外添処理工程>本発明のトナーの製造方法において、粉砕、分級工程後、得られたトナー粒子をさらに外添剤と混合する工程を含むことが好ましい。外添剤としては、例えば、シリカ、アルミナ、チタニア、ジルコニア、酸化錫、酸化亜鉛等の無機微粒子や、メラミン系樹脂微粒子、ポリテトラフルオロエチレン樹脂微粒子等の有機微粒子が挙げられる。なかでも、シリカを併用することが好ましく、平均粒子径が20nm未満のシリカと20nm以上のシリカを、9010~1090の重量比で併用することがさらに好ましい。トナー母粒子と外添剤との混合には、回転羽根等の攪拌具を備えた混合機を用いることが好ましく、ヘンシェルミキサー、スーパーミキサー等の高速混合機が好ましく、ヘンシェルミキサーがより好ましい。<トナーの体積中位粒径>トナーの体積中位粒径は、トナーの画像品質を向上させる観点から、3~15μmが好ましく、4~12μmがより好ましく、6~9μmがさらに好ましい。なお、本明細書において、体積中位粒径とは、体積分率で計算した累積体積頻度が粒径の小さい方から計算して50になる粒径を意味する。また、トナーが外添剤で処理されている場合には、トナー母粒子の体積中位粒径とする。本発明のトナーは、そのまま一成分現像用トナーとして、又はキャリアと混合して用いられる二成分現像用トナーとして、それぞれ一成分現像方式又は二成分現像方式の画像形成装置に用いることができる。樹脂の軟化点フローテスター島津製作所、CFT500Dを用い、1gの試料を昇温速度6°C分で加熱しながら、プランジャーにより196MPaの荷重を与え、直径1mm、長さ1mmのノズルから押し出す。温度に対し、フローテスターのプランジャー降下量をプロットし、試料の半量が流出した温度を軟化点とする。樹脂のガラス転移温度示差走査熱量計ティーエイインスツルメントジャパン社製、Q100を用いて、試料001~002gをアルミパンに計量し、200°Cまで昇温し、その温度から降温速度10°C分で0°Cまで冷却した。次に試料を昇温速度10°C分で昇温し測定した。吸熱の最高ピーク温度以下のベースラインの延長線とピークの立ち上がり部分からピークの頂点までの最大傾斜を示す接線との交点の温度をガラス転移温度とする。樹脂及びロジン化合物の酸価JISK0070の方法により測定する。但し、測定溶媒のみJISK0070の規定のエタノールとエーテルの混合溶媒から、アセトンとトルエンの混合溶媒に変更する。ロジン化合物の軟化点試料の調製ロジン10gを、170°Cで2時間ホットプレートで溶融する。その後、開封状態で温度25°C、相対湿度50の環境下で1時間自然冷却させ、コーヒーミルNationalMK61Mで10秒間粉砕する。測定フローテスター島津製作所、CFT500Dを用い、1gの試料を昇温速度6°C分で加熱しながら、プランジャーにより196MPaの荷重を与え、直径1mm、長さ1mmのノズルから押し出す。温度に対し、フローテスターのプランジャー降下量をプロットし、試料の半量が流出した温度を軟化点とする。ロジン化合物の引火点JISK2265の方法であるクリーブランド開放式引火点試験により求める。離型剤の融点示差走査熱量計を用いて昇温速度10°C/分で200°Cまで昇温し、その温度から降温速度5°C/分で10°Cまで冷却したサンプルを昇温速度10°C/分で180°Cまで昇温し、そこで得られた融解吸熱カーブから観察される吸熱の最高ピーク温度を離型剤の融点とした。外添剤の平均粒子径走査型電子顕微鏡写真から500個の粒子の粒径を測定し、それらの平均値を平均粒子径とする。トナーの体積中位粒径D50測定機:コールターマルチサイザーIIベックマンコールター社製アパチャー径:100μm解析ソフト:コールターマルチサイザーアキュコンプバージョン119ベックマンコールター社製電解液:アイソトンIIベックマンコールター社製分散液:エマルゲン109Pを5重量の濃度となるよう前記電解液に溶解させる。分散条件:前記分散液5mlに測定試料10mgを添加し、超音波分散機にて1分間分散させ、その後、前記電解液25mlを添加し、さらに、超音波分散機にて1分間分散させて、試料分散液を調製する。測定条件:前記電解液100mlに、3万個の粒子の粒径を20秒間で測定できる濃度となるように、前記試料分散液を加え、3万個の粒子を測定し、その粒度分布から体積中位粒径を求める。[ロジン製造例1]ロジン化合物2ロジン化合物1未精製トール油ロジン、ハリマ化成社製HARTALLRWW、軟化点73°C、酸価169mgKOHg、引火点198°Cを精製し、ロジン化合物2を得た。分留管、還流冷却器及び受器を装備した2000ml容の蒸留フラスコに1000gのロジン化合物1を加え、133kPaの減圧下で蒸留を行い、195~250°Cでの留出分を主留分として採取し、ロジン化合物2を得た。ロジン化合物2の軟化点は75°C、酸価166mgKOHg、引火点は199°Cである。ロジン化合物220gをコーヒーミルNationalMK61Mで5秒間粉砕し、目開き1mmの篩いを通したものをヘッドスペース用バイアルに05g測りとった。ヘッドスペースガスをサンプリングして、ロジン化合物2中の不純物を、ヘッドスペースGC-MS法により分析した結果を表1に示す。ヘッドスペースGC-MS法の測定条件A.ヘッドスペースサンプラーAgilent社製、HP7694サンプル温度:200°Cループ温度:200°Cトランスファーライン温度:200°Cサンプル加熱平衡時間:30minバイアル加圧ガス:ヘリウムバイアル加圧時間:03minループ充填時間:003minループ平衡時間:03min注入時間:1minB.GCAgilent社製、HP6890分析カラム:DB1キャリアー:ヘリウム流量条件:1mlmin注入口温度:210°Cカラムヘッド圧:342kPa注入モード:splitスプリット比:101オーブン温度条件:45°C10°Cmin280°CC.MSAgilent社製、HP5973イオン化法:EI法インターフェイス温度:280°Cイオン源温度:230°C四重極温度:150°C検出モード:Scan29350ms[樹脂製造例1]樹脂A~I表2に示す無水トリメリット酸以外の原料モノマー及びエステル化触媒を、窒素導入管、98°Cの熱水を通した分留管を装備した脱水管、攪拌器及び熱電対を装備した5リットル容の四つ口フラスコに入れ、窒素雰囲気下、室温から180°Cまで約2時間掛けて昇温し、その後180°Cから210°Cまで10°Chrで昇温し、さらに、210°Cで反応率が90に到達するまで反応させた。その後、無水トリメリット酸を添加して、210°Cで1時間常圧にて反応させた後、20kPaにて所定の軟化点に達するまで反応を行い、樹脂A~Iを得た。樹脂A~Iの物性を表2に示す。なお、反応率とは、生成反応水量/理論生成水量×100の値をいう。[樹脂製造例2]樹脂a表3に示す無水トリメリット酸以外のカルボン酸成分及びエステル化触媒を、窒素導入管、脱水管、攪拌器及び熱電対を装備した5リットル容の四つ口フラスコに入れ、窒素雰囲気下、235°Cで反応率が90に到達するまで反応させた。210°Cに冷却し、無水トリメリット酸を添加して、210°Cで1時間常圧にて反応させた後、20kPaにて軟化点が145°Cに達するまで反応を行い、樹脂aを得た。樹脂aの物性値を表3に示す。[樹脂製造例3]樹脂b表3に示す原料モノマー及びエステル化触媒を、窒素導入管、脱水管、攪拌器及び熱電対を装備した5リットル容の四つ口フラスコに入れ、窒素雰囲気下、235°Cで反応率が90に到達するまで反応させた。その後、210°Cに冷却して20kPaの減圧状態にて反応を行い、軟化点が100°Cに達するまで反応を行い、樹脂bを得た。樹脂bの物性値を表3に示す。[トナー製造例]実施例1~7及び比較例1~8表4、5に示す結着樹脂100重量部、所定量の着色剤、正帯電性荷電制御剤ボントロンP5120重量部、離型剤三井ハイワックスNP05520重量部、離型剤サゾールワックスSP10510重量部を、ヘンシェルミキサーを用いて1分間混合後、以下に示す条件で溶融混練した。連続式二本オープンロール型混練機ニーデックスを使用した。連続式二本オープンロール型混練機の運転条件は、高回転側ロール周速度324mmin、低回転側ロール周速度217mmin、ロール間隙01mmであった。ロール内の加熱媒体温度及び冷却媒体温度は、高回転側ロールの原料投入側が135°C及び混練物排出側が90°Cであり、低回転側ロールの原料投入側が35°C及び混練物排出側が35°Cであった。また、原料混合物の供給速度は4kg/時間、平均滞留時間は約6分間であった。混練物を冷却後、ハンマーミルホソカワミクロン社製を用いて1mm程度に粗粉砕した。得られた粗砕粉砕物を衝突板式ジェットミル粉砕機IDS2型日本ニューマチック社製にて微粉砕し、分級機DSX2型日本ニューマチック社製にて分級して、体積中位粒径が70μmのトナー母粒子を得た。得られたトナー母粒子100重量部と、疎水性シリカTG820F05重量部、疎水性シリカNA50H10重量部をヘンシェルミキサーにて2100rmin周速度29msecで3分間混合して、トナーを得た。試験例色相現像バイアスを変えられる様に改造した、ブラザー工業製のモノクロプリンターHL2040にシアントナーを充填し、トナー付着量が5gm2に成るようバイアスを調整して、コート紙富士ゼロックス社製、OSコート紙Wにベタ画像を印刷し、未定着のシアンのベタ画像を得た。オイルレス定着方式のDL2300を改造した外部定着装置にて未定着画像の定着を行った。画像を印字していないコート紙5枚の上に定着を行ったベタ画像サンプルを置き、反射式濃度計XRite938を用いて、C光源、視野角2°C、レスポンスEモードの設定にて色相を測定した。測定により求めたa及びbの偏差Δを下記の式にて算出した。Δが小さいほど、オフセット色相に近づき、優れている。結果を表4、5に示す。Δ=√22オフセット色相:a371、b500以上の結果より、実施例1~7のトナーは、比較例1~8のトナーと比べて、Δの値が小さく、オフセット色相に近く、優れている。